(57)【特許請求の範囲】
【請求項１】
二色性色素の配向を制御する配向膜と二色性色素層とを交互に、且つ、相互に異なる色で少なくとも２組積層してなり、前記各二色性色素層に異なる偏光情報が記録され、前記各二色性色素層は、垂直方向に異方的に配向して構成された背景部及び水平方向に異方的に配向して構成され、且つ、パターニングされて前記偏光情報が記録された部分を有してなり、前記各二色性色素層における前記偏光情報が記録された部分は、二色性色素層の積層状態で、偏光板を通して観察するか、直線偏光を照射して観察すると、異なる色の領域を認識できるように形成されたことを特徴とする潜像記録媒体。
【請求項２】
請求項１において、二色性色素の配向を制御する前記配向膜がラビング配向膜であることを特徴とする潜像記録媒体。
【請求項３】
請求項２において、前記二色性色素は、前記ラビング配向膜上に塗布されることにより配向されていることを特徴とする潜像記録媒体。
【請求項４】
請求項１、２または３において、前記配向膜は、上下の二色性色素層の相互汚濁を防止する材料から形成されていることを特徴とする潜像記録媒体。
【請求項５】
配向膜と二色性色素を含む硬化性液晶層とを交互に、複数組積層してなり、それぞれの二色性色素を含む硬化性液晶層に異なる偏光情報が記録され、前記各二色性色素層は、垂直方向に異方的に配向して構成された背景部及び水平方向に異方的に配向して構成され、且つ、パターニングされて前記偏光情報が記録された部分を有してなり、前記各二色性色素層における前記偏光情報が記録された部分は、二色性色素層の積層状態で、偏光板を通して観察するか、直線偏光を照射して観察すると、異なる色の領域を認識できるように形成されたことを特徴とする潜像記録媒体。
【請求項６】
請求項５において、前記配向膜が光配向膜であることを特徴とする潜像記録媒体。
【請求項７】
請求項５又は６において、前記硬化性液晶層が紫外線硬化性液晶層又は電子線硬化性液晶層の一方であることを特徴とする潜像記録媒体。
【請求項８】
請求項１乃至７のいずれかにおいて、前記各二色性色素の分光特性が各層毎に異なることを特徴とする潜像記録媒体。
【請求項９】
請求項１乃至７のいずれかにおいて、前記複数の層における二色性色素の色はイエロー、マゼンタ、シアンのうちいずれかであることを特徴とする潜像記録媒体。
【請求項１０】
基材の上に二色性色素を塗布して二色性色素層を形成する工程と、前記二色性色素層の情報を記録する部分に水平方向に及びこれの背景部に垂直方向に剪断を加え二色性色素分子を異方的に配向させる工程と、前記異方的に配向された二色性色素層に、積層される二色性色素層間の相互汚濁を防止する層を塗布する工程と、を含んでなり、これらの工程を少なくとも２種類の異なる色の二色性色素分子ごとに繰り返して、それぞれの二色性色素層の前記情報を記録する部分に、前記二色性色素層の積層状態で、偏光板を通して観察するか、直線偏光を照射して観察すると、異なる色の領域を認識できるように、異なった偏光情報を記録することを特徴とする潜像記録媒体の製造方法。
【請求項１１】
基材の上に二色性色素層の相互汚濁を防止する機能を兼ね備えた配向膜を塗布する工程と、配向膜の、情報を記録する部分に水平方向に及びこれの背景部に垂直方向にラビングにより配向処理する工程と、この配向処理された配向膜上に二色性色素を塗布して二色性色素層を形成する工程と、を含んでなり、これらの工程を少なくとも２種類の異なる色の二色性色素分子ごとに繰り返してそれぞれの二色性色素層に、積層状態で、偏光板を通して観察するか、直線偏光を照射して観察すると、異なる色の領域を認識できるように、異なった偏光情報を記録することを特徴とする潜像記録媒体の製造方法。
【請求項１２】
基材の上に光配向膜を塗布する工程と、光配向膜が配向性能を発現する波長の直線偏光又は斜め非偏光をフォトマスクを介して照射することにより背景部を垂直方向に配向し、且つ、水平方向に配向してパターニングを行う工程と、二色性色素を含む硬化性液晶を塗布する工程と、紫外線又は電子線照射により硬化性液晶を硬化させる工程と、を含んでなり、これらの工程を少なくとも２種類の異なる色の二色性色素を含む硬化性液晶層ごとに繰り返して、それぞれの二色性色素を含む硬化性液晶に、前記二色性色素層の積層状態で、偏光板を通して観察するか、直線偏光を照射して観察すると、異なる色の領域を認識できるように、異なる偏光情報を記録することを特徴とする潜像記録媒体の製造方法。
【請求項１３】
請求項９乃至１２のいずれかにおいて、前記それぞれの二色性色素の分光特性が各層毎に異なることを特徴とする潜像記録媒体の製造方法。
【請求項１４】
請求項９乃至１３のいずれかにおいて、前記複数の層における二色性色素の色はイエロー、マゼンタ、シアンのうちいずれかであることを特徴とする潜像記録媒体の製造方法。
【発明の詳細な説明】
【０００１】
【発明の属する技術分野】
本発明は、潜像記録媒体およびその製造方法にかかり、特に、自然光の下で観察したときには文字や画像は認識できないが、偏光板を通して観察したときや直線偏光を照射して観察したときには、多色表示の文字や画像を認識することができる潜像記録媒体およびその製造方法に関するものである。
【０００２】
【従来の技術】
文字や画像を自然光の下では認識できないが、紫外線や偏光など外部からの特別な刺激があって初めて認識できるようにするためには、蛍光インキの印刷や特開平７−２６１０２４号公報、特開平９−１８３２８７号公報に記載される二色性色素を用いた多軸偏光素子を用いる方法が知られている。
【０００３】
前記蛍光インキは紫外線を吸収して可視光を発生するインキであり、商品のロッ卜管理や流通管理などに使われている。また、前記二色性色素を用いた多軸偏光子は、直線偏光を照射することによって初めて文字や画像を認識できる方法であり、商品や証券の偽造防止用途ならびに真正品の判別方法などへの応用が提案されている。
【０００４】
【発明が解決しようとする課題】
前者の蛍光インキの印刷では、異なる種類の蛍光インキを多数回印刷することによって多色表示が可能であるが、紫外線の可視光への変換効率が悪く、暗い場所でなければ文字や画像を認識できないという問題点がある。
【０００５】
又、前記二色性色素を用いた多軸偏光素子は、可視光の直線偏光照射によって文字や画像を容易に認識できるが、単層構成であるために多色表示ができないという問題点がある。
【０００６】
上記のように、自然光の下で観察したときには文字や画像は認識できないが、編光板を通したり直線偏光を照射して観察したときに、多色表示の文字や画像が認識できる方法は、従来知られていなかった。
【０００７】
本発明は、自然光の下で観察したときには文字や画像は認識できないが、偏光板を通したり直線偏光を照射して観察したときには、多色表示の文字や画像が認識できる潜像記録媒体およびその製造方法を提供することを目的とする。
【０００８】
【課題を解決するための手段】
本発明者は、これらの課題を解決すべく鋭意研究を重ねた結果、分光特性の異なる二色性色素層あるいは分光特性の異なる二色性色素を含む硬化性液晶を複数層積層し、それぞれの層に異なる偏光情報を記録することにより、自然光の下で観察したときには文字や画像は認識できないが、偏光板を通して観察したときや直線偏光を照射して観察したときには、多色表示の文字や画像が認識できることを見出し、本発明を完成させた。
【００１１】
本発明は、二色性色素の配向を制御する配向膜と二色性色素層とを交互に、且つ、相互に異なる色で少なくとも２組積層してなり、前記各二色性色素層に異なる偏光情報が記録され、前記各二色性色素層は、垂直方向に異方的に配向して構成された背景部及び水平方向に異方的に配向して構成され、且つ、パターニングされて前記偏光情報が記録された部分を有してなり、前記各二色性色素層における前記偏光情報が記録された部分は、二色性色素層の積層状態で、偏光板を通して観察するか、直線偏光を照射して観察すると、異なる色の領域を認識できるように形成されたことを特徴とする潜像記録媒体により上記目的を達成するものである。
【００１２】
また、前記潜像記録媒体において、二色性色素の配向を制御する前記配向膜をラビング配向膜としてもよい。
【００１３】
また、前記二色性色素は、前記ラビング配向膜上に塗布されることにより配向されるようにしてもよい。
【００１４】
更に、前記潜像記録媒体において、前記配向膜は、上下の二色性色素層の相互汚濁を防止する材料から形成してもよい。
【００１６】
また、前記二色性色素層を、二色性色素に剪断を加えて、その配向を制御したものとしてもよい。
【００１７】
他の発明は、配向膜と二色性色素を含む硬化性液晶層とを交互に、複数組積層してなり、それぞれの二色性色素を含む硬化性液晶層に異なる偏光情報が記録され、前記各二色性色素層は、垂直方向に異方的に配向して構成された背景部及び水平方向に異方的に配向して構成され、且つ、パターニングされて前記偏光情報が記録された部分を有してなり、前記各二色性色素層における前記偏光情報が記録された部分は、二色性色素層の積層状態で、偏光板を通して観察するか、直線偏光を照射して観察すると、異なる色の領域を認識できるように形成されたことを特徴とする潜像記録媒体により上記目的を達成するものである。
【００１８】
前記配向膜は、光配向膜としてもよい。
【００１９】
前記硬化性液晶は、紫外線硬化性液晶又は電子線硬化性液晶としてもよい。
【００２０】
また、前記潜像記録媒体において、前記二色性色素の分光特性が各層毎に異なるようにしてもよい。
【００２１】
更に、前記潜像記録媒体において、前記複数の層における二色性色素の色をイエロー、マゼンタ、シアンのうちいずれかとしてもよい。
【００２３】
本方法の発明は、基材の上に二色性色素を塗布して二色性色素層を形成する工程と、前記二色性色素層の情報を記録する部分に水平方向に及びこれの背景部に垂直方向に剪断を加え二色性色素分子を異方的に配向させる工程と、前記異方的に配向された二色性色素層に、積層される二色性色素層間の相互汚濁を防止する層を塗布する工程と、を含んでなり、これらの工程を少なくとも２種類の異なる色の二色性色素分子ごとに繰り返して、それぞれの二色性色素層の前記情報を記録する部分に、前記二色性色素層の積層状態で、偏光板を通して観察するか、直線偏光を照射して観察すると、異なる色の領域を認識できるように、異なった偏光情報を記録することを特徴とする潜像記録媒体の製造方法により上記目的を達成するものである。
【００２４】
本方法の他の発明は、基材の上に二色性色素層の相互汚濁を防止する機能を兼ね備えた配向膜を塗布する工程と、配向膜の、情報を記録する部分に水平方向に及びこれの背景部に垂直方向にラビングにより配向処理する工程と、この配向処理された配向膜上に二色性色素を塗布して二色性色素層を形成する工程と、を含んでなり、これらの工程を少なくとも２種類の異なる色の二色性色素分子ごとに繰り返してそれぞれの二色性色素層に、積層状態で、偏光板を通して観察するか、直線偏光を照射して観察すると、異なる色の領域を認識できるように、異なった偏光情報を記録することを特徴とする潜像記録媒体の製造方法により上記目的を達成するものである。
【００２５】
本方法の更に他の発明は、基材の上に光配向膜を塗布する工程と、光配向膜が配向性能を発現する波長の直線偏光又は斜め非偏光をフォトマスクを介して照射することにより背景部を垂直方向に配向し、且つ、水平方向に配向してパターニングを行う工程と、二色性色素を含む硬化性液晶を塗布する工程と、紫外線又は電子線照射により硬化性液晶を硬化させる工程と、を含んでなり、これらの工程を少なくとも２種類の異なる色の二色性色素を含む硬化性液晶層ごとに繰り返して、それぞれの二色性色素を含む硬化性液晶に、前記二色性色素層の積層状態で、偏光板を通して観察するか、直線偏光を照射して観察すると、異なる色の領域を認識できるように、異なる偏光情報を記録することを特徴とする潜像記録媒体の製造方法により、上記目的を達成するものである。
【００２６】
前記潜像記録媒体の製造方法において、前記それぞれの二色性色素の分光特性が各層毎に異なるようにしてもよい。
【００２７】
前記潜像記録媒体の製造方法において、前記複数の層における二色性色素の色はイエロー、マゼンタ、シアンのうちいずれかであるようにしてもよい。
【００２８】
本発明によれば、潜像記録媒体において、自然光の下で観察したときには文字や画像は認識できないが、偏光板を通したり直線偏光を照射して観察したときには、多色表示の文字や画像が認識できるようにすることができる。
【００２９】
【発明の実施の形態】
以下、本発明の実施の形態の例について詳細に説明する。
【００３０】
図１に示されるように、本発明の実施の形態の例にかかる潜像記録媒体１０は、基材１１と、この基材１１上に形成された３層の二色性色素層１４、１６、１８と、これら３層の二色性色素層１４、１６、１８の間に形成された相互汚濁防止層１５、１７と、最表面に形成された透明な保護層１９と、を備えて構成されている。
【００３１】
前記各二色性色素層には、異方的に配向された二色性色素がパタ−ニングされており、図１において最も下側（基材１１側）の二色性色素層１４は、例えばイエロー色を呈する二色性色素を、図２の円形１４Ａの部分では、図２において、水平方向に異方的に配向、塗布し、背景部分１４Ｂでは垂直方向に異方的に配向、塗布することにより構成されている。
【００３２】
また、中間の二色性色素層１６は、例えばマゼンタ色を呈する二色性色素を、図３の三角形１６Ａの部分では、図３において、水平方向に異方的に配向、塗布し、背景部分１６Ｂでは垂直方向に異方的に配向、塗布することにより構成されている。
【００３３】
さらに、最も外側（上側）の二色性色素層１８は、例えばシアン色を呈する二色性色素を、図４の四角形１８Ａの部分で、図４において、水平方向に異方的に配向、塗布し、背景部分１８Ｂで垂直方向に異方的に配向、塗布することにより構成されている。
【００３４】
前記二色性色素は、分子の長軸方向とそれと直交する方向の吸光度が大きく異なる色素のことであり、この二色性色素が異方的に配向している場合、二色性色素層を通過した後の光は、特定の波長（色）領域での分子長軸方向と平行な直線偏光成分と分子長軸方向に垂直な直線偏光成分の比率は大きく異なり、前者はほとんど吸収される。
【００３５】
二色性色素の基本構造にはベンジン系、ジアニシジン系、トリジン系、スチルベン系等があるが、例えば、「９０年代機能性色素の開発と市場動向、シーエムシー、p22-29」に記載される種々の二色性色素を使用することができる。
【００３６】
又、前記二色性色素として具体的には、Ｃ．Ｉ．Ｄｉｒｅｃｔ  Ｂｌｕｅ  ６７、Ｃ．Ｉ．Ｄｉｒｅｃｔ  Ｙｅｌｌｏｗ  １２、Ｃ．Ｉ．Ｄｉｒｅｃｔ  Ｇｒｅｅｎ  ５９、Ｃ．Ｉ．Ｄｉｒｅｃｔ  Ｒｅｄ  ７９などの直接染料を使用することができる。
【００３７】
前記基材１１の材料としては、潜像記録媒体が透過型の場合には透明なものが望ましく、ガラス、石英などの無機物のほか、酢酸セルロース、ポリエチレンテレフタレート、ポリエチレンナフタレ−トなどのポリエステル、ポリイミド、ポリエチレン等の各種プラスチックを用いることができる。反射型の潜像記録媒体（後述）には、上記基材表面に金属酸化物や反射能の高い金属薄膜を被覆したものを用いることが可能である。
【００３８】
更に、前記相互汚濁防止層１５、１７としては、アクリル系やエポキシ系の硬化性樹脂などを用いる。また、最表面に形成された透明な保護層１９としては、透明な樹脂膜、例えば、アクリル系やエポキシ系の硬化性樹脂を用いる。なお、二色性色素を異方的に配向させる方法については、後述する。
【００３９】
前記のように、透明な基材１１上に二色性色素層１４、１６、１８を積層して得られた透過型の潜像記録媒体１０に基材１１の側から自然光を照射すると、透過光は偏光成分に偏りはあるものの透過光量の総和は同量であり、肉眼では前記三角形１６Ａ等の画像を認識できない。
【００４０】
しかしながら、上記の潜像記録媒体１０を、図２〜図４において、垂直方向の直線偏光を透過するように置いた偏光板を通して観察すると透過光の偏光成分に偏りがあるため、二色性色素層１４の円形１４Ａ、二色性色素層１６の三角形１６Ａ、二色性色素層１８の四角形１８Ａと、各層の背景１４Ｂ、１６Ｂ、１８Ｂとが、図５に示されるように、それぞれ、Ｂ（ブルー）、Ｇ（グリーン）、Ｒ（レッド）、黒の別の色を呈して認識できる。
【００４１】
ここで、前記と直交する方向の偏光板を通して観察すると、図５に（  ）で示されるように、前記の各色に対して補色関係にある、Ｙ（イエロー）、Ｍ（マゼンタ）、Ｃ（シアン）、白色として認識される。
【００４２】
さらには、図６に示される本発明の実施の形態の第２例に潜像記録媒体１０Ａのように、基材１１に反射層１２を設けることによって反射型とすることができる。他の構成は前記潜像記録媒体１０と同一であるので同一部分に同一符号を用いて説明を省略する。
【００４３】
この場合、前記と同様に自然光照射によっては肉眼では画像は何ら認識できないが、偏光板を通して観察するか、または直線偏光を照射することによって、二色性色素層１４の円形１４Ａ、二色性色素層１６の三角形１６Ａ、二色性色素層１８の四角形１８Ａと、各層の背景１４Ｂ、１６Ｂ、１８Ｂとがそれぞれ別の色を呈して認識できる。
【００４４】
二色性色素を異方的に配向させる方法としては、ラビングや真空斜方蒸着により配向処理された基材上に二色性色素を塗布する方法（特開昭４８−８８９４６号、特開昭５２−２２９３号）や塗布した二色性色素層をラビング処理する方法（特開昭４９−１６４４６号）などが知られている。これらの方法では、二色性色素層に文字や画像の潜像を記録するためにはマスキング処理等により複数回の配向処理が必要となる。
【００４５】
本発明に用いる前記のような配向膜は、二色性色素層の相互汚濁を防止する機能を持ったものが望ましく、例えば、液晶ディスプレイの製造に用いられるポリイミド系液晶配向膜を用いることができる。この場合、前記配向膜は、前記相互汚濁防止層１５、１７を兼ねることができるが、図７に示される本発明の実施の形態の第３例の潜像記録媒体１０Ｂのように、二色性色素層１４の配向を制御する配向膜１３が必要となる。
【００４６】
次に、硬化性液晶層を用いた実施の形態の例について説明する。
【００４７】
図８に示されるように、本発明の実施の形態の第４例に係る潜像記録媒体２０は、基材１１と、この基材１１上に形成された３層の二色性色素を含む硬化性液晶２４、２６、２８と、これら３層の硬化性液晶２４、２６、２８のそれぞれ基材１１側に形成された光配向膜２３、２５、２７と、最表面に形成された透明な保護層１９と、を備えて構成されている。
【００４８】
前記硬化性液晶２４、２６、２８は、光配向膜２３、２５、２７により各々配向処理した後に、紫外線又は電子線照射により硬化されており、図８において最も下側（基材１１側）の二色性色素を含む硬化性液晶２４は、例えばイエロー色を呈する二色性色素を含み、図９の円形２４Ａの部分では、図９において、水平方向に異方的に配向し、背景部分２４Ｂでは垂直方向に異方的に配向して構成されている。
【００４９】
又、中間の硬化性液晶２６は、例えばマゼンタ色を呈する二色性色素を含み、図１０の三角形２６Ａの部分では、図１０において、水平方向に異方的に配向し、背景部分２６Ｂでは垂直方向に異方的に配向して構成されている。
【００５０】
更に、最も外側（上側）の二色性色素を含む硬化性液晶２８は、例えばシアン色を呈する二色性色素を含み、図１１の四角形２８Ａの部分で、図１１において、水平方向に異方的に配向し、背景部分２８Ｂで垂直方向に異方的に配向することにより構成されている。
【００５１】
本発明に用いる硬化性液晶は、分子内にアクリル基やメタクリル基等のＣ＝Ｃ二重結合を持ち、電子線照射により、又は光重合開始剤を添加して紫外線照射によりラジカル重合が可能な結晶であればよく、例えば、「高津晴義、長谷部浩史、日本液晶学会誌、液晶Vol.3 No.1、p34〜42 (1999)」に記載される種々の硬化性液晶を使用することができる。
【００５２】
液晶を異方的に配向させる方法は、前述の二色性色素を異方的に配向させる方法と同様であり、その例を実施例の欄で説明する。
【００５３】
硬化性液晶の配向に用いる配向膜は、配向膜が光化学反応を起こす波長の直線偏光又は斜め非偏光照射により光異性化、光二量化、光環化、光架橋、光分解、光分解−結合のうち、いずれかの反応により表面に異方性を生成するものであればよく、例えば、「長谷川雅樹、日本液晶学会誌、Vol.3 No.1、p3(1999)」や、「竹内安正、日本液晶学会誌、Vol.3  No.4、p262(1999)」に記載される種々の 光配向膜を使用できる。
【００５４】
本発明に用いる二色性色素は、前記硬化性液晶と相溶性のある二色性色素であればよく、例えば、「９０年代機能性色素の開発と市場動向、シーエムシー、P10-21」に記載される種々の二色性色素を使用することができる。
【００５５】
前記のように、透明な基材１１上に二色性色素を含む硬化性液晶層２４、２６、２８を積層して得られた透過型の潜像記録媒体２０に基材１１の側から自然光を照射すると、透過光は偏光成分に偏りはあるものの透過光量の総和は同量であり、肉眼では前記三角形２６Ａ等の画像を識別できない。
【００５６】
しかしながら、上記の潜像記録媒体１０を図９〜図１１において、垂直方向の直線偏光を透過するように置いた偏光板を通して観察すると透過光の偏光成分に偏りがあるため、二色性色素を含む硬化性液晶２４の円形２４Ａ、二色性色素を含む硬化性液晶２６の三角形２６Ａ、二色性色素を含む硬化性液晶２８の四角形２８Ａと、各層の背景２４Ｂ、２６Ｂ、２８Ｂとが、図１２に示されるように、それぞれ、ブルー、グリーン、レッド、黒の別の色を呈して識別できる。
【００５７】
ここで、前記と直交する方向の偏光板を通して観察すると、図１２に（  ）で示されるように、前記の各色に対して補色関係にある、イエロー、マゼンタ、シアン、白として認識される。
【００５８】
更には、図１３に示される本発明の実施の形態の第５例に係る潜像記録媒体２０Ａのように、基材１１の上に反射層１２を設けることによって反射型とすることができる。他の構成は前記潜像記録媒体２０と同一であるので同一部分に同一符号を用いて説明を省略する。
【００５９】
この場合、前記と同様に自然光照射によっては肉眼では画像は何ら認識できないが、偏光板を通して観察するか、又は直線偏光を照射することによっ、二色性色素を含む硬化性液晶２４の円形２４Ａ、二色性色素を含む硬化性液晶２６の三角形２６Ａ、二色性色素を含む硬化性液晶２８の四角形２８Ａと、各層の背景２４Ｂ、２６Ｂ、２８Ｂとが、それぞれ別の色を呈して識別できる。
【００６０】
なお、上記実施の形態の例にかかる潜像記録媒体１０、１０Ａ、１０Ｂ、２０、２０Ａは、基材１１上に形成された３層の二色性色素層１４、１６、１８と、相互汚濁防止層１５、１７と、最表面の保護層１９と、を備え、あるいは、３層の硬化性液晶２４、２６、２８及び光配向膜２３、２５、２７を備えて構成されているが、本発明は、これに限定されるものではなく、二色性色素層又は硬化性液晶層と光配向膜は２層以上であればよく、また、二色性色素層あるいは硬化性液晶層の耐久性が十分であれば、最表面の保護層１９は必ずしも設けなくてもよい。
【００６１】
【実施例】
以下、本発明の実施例について説明するが、本発明はこれらの実施例に限定されるものではない。
【００６２】
（実施例１）
二色性色素Ｃ．Ｉ．Ｄｉｒｅｃｔ  Ｂｌｕｅ  ６７を１０重量部に、ノニオン系界面活性剤エマルゲン１０８（（株）花王製）を１重量部加え、８９重量部の純水を加え水溶液とする。これをガラス（基材）上にスピンコーターで塗布し、室温で自然乾燥後、定法により右半分を垂直方向に左半分を水平方向にラビング処理を行なった（第１層目）。
【００６３】
二色性色素の相互汚濁を防止するために、エポキシ系オーバーコート材ＡＣ一５１００（日産化学（株）製）をスピンコーターで塗布、焼成して、相互汚濁防止層を形成した。
【００６４】
二色性色素Ｃ．Ｉ．Ｄｉｒｅｃｔ  Ｙｅｌｌｏｗ  １２を１０重量部にノニオン系界面活性剤エマルゲン１０８を１重量部加え、８９重量部の純水を加え水溶液とする。これを先の基材上に形成された相互汚濁防止層上にスピンコーターで塗布し、室温で自然乾燥後、定法により上半分を垂直方向に、下半分を水平方向にラビング処理を行った（第２層目）。
【００６５】
こうして得られた潜像記録媒体は、自然光の下では灰色を呈しているが、垂直方向の直線偏光を透過するように置いた偏光板を通して観察するか、垂直方向の直線偏光を照射して観察すると白、黒、青、黄色を呈する４つの領域を認識することができた（図１４参照）。又、前記と直交する偏光軸の偏光板を通すか、直線偏光を照射して観察すると、図１４に（  ）で示すように前記と補色関係の色を認識できる。
【００６６】
（実施例２）
ガラスを基材として、ポリイミド系配向膜ＳＥ−７４９２（日産化学（株）製）をスピンコーターで塗布し、焼成を行なった。次に右半分を垂直方向に左半分を水平方向に定法によりラビング処理を行なった。
【００６７】
二色性色素Ｃ．Ｉ．Ｄｉｒｅｃｔ  Ｂｌｕｅ  ６７を１０重量にノニオン系界面活性剤エマルゲン１０８を１重量部加え、８９重量部の純水を加え水溶液とする。これを先の基材上に形成されたラビング配向膜の上にスピンコーターで塗布し室温で自然乾燥した（第１層目）。
【００６８】
この基材上にさらにポリイミド系配向膜ＳＥ−７４９２をスピンコーターで塗布し、同様に焼成を行なった。次に上半分を垂直方向に下半分を水平方向に定法によリラビング処理を行なった。
【００６９】
二色性色素Ｃ．Ｉ．Ｄｉｒｅｃｔ  Ｙｅｌｌｏｗ  １２を１０重量部にノニオン系界面活性剤エマルゲン１０８を１重量部加え、８９重量部の純水を加え水溶液とする。これを先の基材上に形成されたラビング配向膜上にスピンコーターで塗布し室温で自然乾燥した（第２層目）。
【００７０】
こうして得られた潜像記録媒体は、自然光の下では灰色を呈しているが、偏光板を通して観察するか、直線偏光を照射して観察すると、前記と同様に白、黒、青、黄色を呈する４つの領域を認識できた。
【００７１】
（実施例３）
二色性色素Ｃ．Ｉ．Ｄｉｒｅｃｔ  Ｇｒｅｅｎ  ５９を５重量部、Ｃ．Ｉ．Ｄｉｒｅｃｔ  Ｒｅｄ  ７９を５重量部にノニオン系界面活性剤エマルゲン１０８（（株）花王製）を１重量部加え、８９重量部の純水を加え水溶液とし、イエロー色を呈する二色性色素水溶液１を得た。
【００７２】
次に、二色性色素Ｃ．Ｉ．Ｄｉｒｅｃｔ  Ｂｌｕｅ  ６７を５重量部、Ｃ．Ｉ．Ｄｉｒｅｃｔ  Ｒｅｄ  ７９を５重量部にノニオン系界面活性剤エマルゲン１０８を１重量部加え、８９重量部の純水を加え水溶液とし、マゼンタ色を呈する二色性色素水溶液２を得た。
【００７３】
二色性色素Ｃ．Ｉ．Ｄｉｒｅｃｔ  Ｂｌｕｅ  ６７を５重量部、Ｃ．Ｉ．Ｄｉｒｅｃｔ  Ｇｒｅｅｎ  ５９を５重量部にノニオン系界面活性剤エマルゲン１０８を１重量部加え、８９重量部の純水を加え水溶液とし、シアン色を呈する二色性色素水溶液３を得た。
【００７４】
配向膜として実施例２に用いたポリイミド系配向膜ＳＥ−７４９２を用い、配向膜の形成、ラビング処理による偏光情報記録、二色性色素層の形成を、二色性色素水溶液１〜３について繰り返し潜像記録媒体を作成した。
【００７５】
こうして得られた潜像記録媒体は、自然光の下では灰色を呈しているが、垂直方向の直線偏光を透過するように置いた偏光板を通して観察するか、垂直方向の直線偏光を照射して観察すると各二色性色素層に記録された偏光情報がブルー、グリーン、レッドの３色で再現される。
【００７６】
なお、前記と直交する方向（水平方向）においた偏光板あるいは直線偏光利用して観察すると、前記の色に対して補色関係にあるイエロー、マゼンタ、シアンの３色で再現される。
【００７７】
（実施例４）
ポリビニルシンナメートのトルエン溶液（２ｗｔ％）をガラス（基材）上にスピンコーターで塗布し、室温で乾燥機、厚さ０．１μｍの乾燥塗膜を得た。
【００７８】
超高圧水銀灯を光源として、紫外線用偏光フィルタを通して直線偏光を取り出し、基板の左半分をマスキングした後、右半分に水平方向の偏光紫外線を照射し、次に、基板の右半分をマスキングし、左半分は垂直方向の偏光紫外線を照射した。  ポリビニルシンナメートは、偏光紫外線照射により二量化反応を起こし、紫外線の偏光軸と直交する方向に配向する。即ち、上記の偏光紫外線照射条件では、基板の右半分は垂直方向に、左半分は水平方向に配向している。
【００７９】
紫外線硬化性液晶ＵＣＬ−００１−Ｋ１（大日本インキ化学工業（株）製）に、ブルー色を呈する二色性色素ＳＩ−８００（三井東圧化学工業（株）製）を２ｗｔ％溶解し、前記光配向処理をしたガラス基板にスピンコーターで塗布した後、無偏光紫外線を照射することにより硬化させた（第１層目）。
【００８０】
第１層目と同様に、光配向膜を塗布し、上半分に水平方向の偏光紫外線照射を、下半分に垂直方向の偏光紫外線照射を行い配向処理を行った。このとき光配向膜の上半分は垂直方向に、下半分は水平方向に配向している。
【００８１】
紫外線硬化性液晶ＵＣＬ−００１−Ｋ１（大日本インキ化学工業（株）製）に、イエロー色を呈する二色性色素ＳＩ−４８６（三井東圧化学工業（株）製）を２ｗｔ％溶解し、前記光配向処理をしたガラス基板にスピンコーターで塗布した後、無偏光紫外線を照射することにより硬化させた（第２層目）。
【００８２】
こうして得られた潜像記録媒体は、自然光の下では灰色を呈しているが、図において垂直方向の直線偏光を透過するように置いた偏光板を通して観察するか、垂直方向の直線偏光を照射して観察すると、実施例１の場合と同様に図１４に示されるように、白、黒、ブルー、イエローを呈する４つの領域を認識することができた。又、前記と直交する偏光軸の偏光板を通すか、直線偏光を照射して観察すると、図１４に（  ）で示すように前記と補色関係の色を認識できる。
【００８３】
（実施例５）
紫外線硬化性液晶ＵＣＬ−００１−Ｋ１（大日本インキ化学工業（株）製）に、イエロー色を呈する二色性色素ＳＩ−４８６（三井東圧化学工業（株）製）、マゼンタ色を呈する二色性色素Ｍ−８６（三井東圧化学工業（株）製）、シアン色を呈する二色性色素ＳＩ−４９７（三井東圧化学工業（株）製）をそれぞれ２ｗｔ％溶解し、二色性色素を含む硬化性液晶１、２、３を得た。
【００８４】
実施例４と同様に光配向膜の塗布、偏光紫外線照射による配向処理、二色性色素を含む硬化性液晶の塗布、無偏光紫外線照射による硬化性液晶の硬化を、二色性色素を含む硬化性液晶１〜３について繰り返し多層偏光素子を作成した。
【００８５】
こうして得られた潜像記録媒体は、自然光の下では灰色を呈しているが、垂直方向の直線偏光を透過するように置いた偏光板を通して観察するか、垂直方向の直線偏光を照射して観察すると、各硬化性液晶層に記録された偏光情報がブルー、グリーン、レッドの３色で再現され、背景は黒になる。
【００８６】
なお、前記と直交する方向（水平方向）の偏光板あるいは直線偏光を利用して観察すると、前記の色に対して補色関係にあるイエロー、マゼンタ、シアンの３色で再現され、背景は白になる。
【００８７】
【発明の効果】
本発明は、潜像記録媒体を上記のように構成したので、自然光の下で観察したときには文字や画像は認識できないが、偏光板を通したり直線偏光を照射して観察したときには、多色表示の文字や画像が認識できるという優れた効果を有する。
【図面の簡単な説明】
【図１】本発明の実施の形態の例に係る潜像記録媒体を示す略示断面図
【図２】同潜像記録媒体における偏光情報を記録した、最も内側の二色性色素層を示す平面図
【図３】同潜像記録媒体における偏光情報を記録した、中間の二色性色素層を示す平面図
【図４】同潜像記録媒体における偏光情報を記録した、最も外側の二色性色素層を示す平面図
【図５】同潜像記録媒体における偏光を照射したときのカラ−画像を示す平面図
【図６】本発明の実施の形態の第２例に係る潜像記録媒体を示す略示断面図
【図７】同第３例に係る潜像記録媒体を示す略示断面図
【図８】本発明の実施の形態の第４例に係る潜像記録媒体を示す略示断面図
【図９】同潜像記録媒体における偏光情報を記録した、最も内側の硬化性液晶層を示す平面図
【図１０】同潜像記録媒体における偏光情報を記録した、中間の硬化性液晶層を示す平面図
【図１１】同潜像記録媒体における偏光情報を記録した、最も外側の硬化性液晶層を示す平面図
【図１２】同潜像記録媒体における偏光を照射したときのカラ−画像を示す平面図
【図１３】本発明の実施の形態の第５例に係る潜像記録媒体を示す略示断面図
【図１４】本発明の実施例１及び４の潜像記録媒体に偏光を照射したときのカラー画像を示す平面図
【符号の説明】
１０、１０Ａ、１０Ｂ、２０、２０Ａ…潜像記録媒体
１１…基材
１２…反射層
１３…配向膜
１４、１６、１８…二色性色素層
１４Ａ…円形
１６Ａ…三角形
１８Ａ…四角形
１４Ｂ、１６Ｂ、１８Ｂ…背景部分
１５、１７…相互汚濁防止層（又は配向膜）
１９…保護層
２３、２５、２７…光配向膜
２４、２６、２８…硬化性液晶層
【図１】
0004414546.tif 000002
【図２】
0004414546.tif 000003
【図３】
0004414546.tif 000004
【図４】
0004414546.tif 000005
【図５】
0004414546.tif 000006
【図６】
0004414546.tif 000007
【図７】
0004414546.tif 000008
【図８】
0004414546.tif 000009
【図９】
0004414546.tif 000010
【図１０】
0004414546.tif 000011
【図１１】
0004414546.tif 000012
【図１２】
0004414546.tif 000013
【図１３】
0004414546.tif 000014
【図１４】
0004414546.tif 000015